(57)【特許請求の範囲】
【請求項１】
織物又は不織布からなる支持体の、一方の面に熱により溶融又は軟化したインクを受容するインク受容層を設け、他方の面に粘着付与層を設けた熱溶融型熱転写記録用受容布において、該インク受容層は、少なくも内部に気体を含む中空粒子と熱可塑性物質とからなり、且つ、該中空粒子を島、該熱可塑性物質を海とする海島状に形成されてなることを特徴とする熱溶融型熱転写記録用受容布。
【請求項２】
前記中空粒子は、平均粒径が０．１〜１０μｍ、中空率が７５％以上である請求項１に記載の熱溶融型熱転写記録用受容布。
【請求項３】
前記熱可塑性物質はアイオノマー型ポリエステル系ポリウレタン樹脂である請求項１又は２に記載の熱溶融型熱転写記録用受容布。
【請求項４】
前記支持体は１００℃以上の温度で熱処理されたポリエステル樹脂製の織物又は不織布である請求項１〜３のいずれかに記載の熱溶融型熱転写記録用受容布。
【請求項５】
前記粘着付与層はポリアミド系樹脂又はポリウレタン系樹脂製の熱接着フィルムである請求項１〜４のいずれかに記載の熱溶融型熱転写記録用受容布。
【請求項６】
請求項１〜５のいずれかに記載した熱溶融型熱転写記録用受容布に、少なくとも融点が１００℃以上の熱可塑性樹脂を含む表面層からなる溶融型熱転写記録媒体を用いて熱印字することを特徴とする記録方法。
【発明の詳細な説明】
【０００１】
【発明の属する技術分野】
本発明は、支持体上に熱溶融性のインク層を有する熱溶融型熱転写記録媒体と組み合わせて使用される、熱記録時の転写性、記録画像の耐洗濯性、耐熱性に優れた熱溶融型熱転写記録用受容布、及びそれを用いた記録方法に関する。
【０００２】
【従来の技術】
従来より種々の熱転写記録方法が提案されており、その一つとして、熱溶融性のインク層を有する熱溶融型熱転写記録媒体を用い、支持体上にインク受容層を設けた受像体に様々な情報、画像を形成する熱溶融型熱転写記録方法が知られている。この受像体は、各種記録・表示用ラベル、広告用垂れ幕等の印刷用シートとして広く用いられている。
また、近年、クリーニング産業分野においてはバーコード方式による業務効率化が進められており、この分野においても、顧客管理用のバーコードを記録した受像体からなるクリーニングタグの使用が拡大している。
【０００３】
受像体の支持体としては、一般的には、紙、ポリエステル、ポリプロピレン、ポリエチレン等のプラスティックフィルム、又は合成紙等が用いられているが、受像体が衣服等の表示用ラベル、広告用垂れ幕、クリーニングタグ等として使用される場合は、洗剤、漂白剤を混合した洗剤液による洗濯、乾燥、アイロンがけ等を受けることから、風合い、機械的強度と共に、耐洗濯性、耐熱性等が要求される。このため、斯かる用途に使用される場合は、主に織物又は不織布からなる支持体上にポリエステル樹脂やポリウレタン樹脂からなるインク受容層を形成した受像体（受容布）が用いられている。
しかしながら、支持体として織物又は不織布を用いた場合、表面の平滑性が劣るため、熱転写記録媒体を用いた印字では均一で強固な転写画像が得られ難いという問題があった。
【０００４】
このため、上記受容布における熱記録時の転写性を向上すべく種々の改良が行われており、例えば、特開平７−８９２５２号公報（特許文献１）には、微細粒状構造物と樹脂からなるインク受容層を、特公平４−５０９２０号公報（特許文献２）には、油中水型ポリウレタン乳濁液から得られた多孔質ポリウレタンからなるインク受容層を布上に形成することが提案されているが、下記の如く、十分に満足すべき対策とはなり得ていない。
【０００５】
例えば、微細粒状構造物と樹脂からなるインク受容層では、転写均一性が劣るために十分な印字画像が得られず、また、印字時に高い印字エネルギーを必要とするという問題点がある。一方、油中水型ポリウレタン乳濁液から形成されたインク受容層では、均一な転写画像は得られるものの、ウレタン樹脂を溶解した有機溶剤中に水を微粒子状態で分散させた塗布液を布上に塗布してインク受容層を設けるため、その製造過程において、塗布液を蒸発、高粘度化する必要があり、また、有機溶剤の使用が必須であるという製造上の問題がある。
【０００６】
【特許文献１】
特開平７−８９２５２号公報
【特許文献２】
特公平４−５０９２０号公報
【０００７】
【発明が解決しようとする課題】
本発明の課題は、上記従来技術の問題点に鑑み、熱記録時の転写性、記録画像の耐洗濯性、耐熱性に優れた熱溶融型熱転写記録用受容布、及びそれを用いた記録方法を提供することにある。
【０００８】
【課題を解決するための手段】
本発明者らは、上記課題を解決すべく鋭意研究した結果、織物又は不織布の支持体の、一方の面に熱により溶融又は軟化したインクを受容するインク受容層を設け、他方の面に粘着付与層を設けた熱溶融型熱転写記録用受容布において、該インク受容層を、少なくとも内部に気体を含む中空粒子と熱可塑性物質とで形成し、且つ、該中空粒子を島、該熱可塑性物質を海とする海島状に形成することにより、上記課題が達成されることを見出し、斯かる知見に基づいて本発明を完成するに至った。
【０００９】
即ち、本発明によれば、以下に示す熱溶融型熱転写記録用受容布及びそれを用いた記録方法が提供される。
【００１０】
（１）織物又は不織布からなる支持体の、一方の面に熱により溶融又は軟化したインクを受容するインク受容層を設け、他方の面に粘着付与層を設けた熱溶融型熱転写記録用受容布において、該インク受容層は、少なくも内部に気体を含む中空粒子と熱可塑性物質とからなり、且つ、該中空粒子を島、該熱可塑性物質を海とする海島状に形成されてなることを特徴とする熱溶融型熱転写記録用受容布。
【００１１】
（２）前記中空粒子は、平均粒径が０．１〜１０μｍ、中空率が７５％以上である前記（１）に記載の熱溶融型熱転写記録用受容布。
【００１２】
（３）前記熱可塑性物質はアイオノマー型ポリエステル系ポリウレタン樹脂である前記（１）又は（２）に記載の熱溶融型熱転写記録用受容布。
【００１３】
（４）前記支持体は１００℃以上の温度で熱処理されたポリエステル樹脂製の織物又は不織布である前記（１）〜（３）のいずれかに記載の熱溶融型熱転写記録用受容布。
【００１４】
（５）前記粘着付与層はポリアミド系樹脂又はポリウレタン系樹脂製の熱接着フィルムである前記（１）〜（４）のいずれかに記載の熱溶融型熱転写記録用受容布。
【００１５】
（６）前記（１）〜（５）のいずれかに記載した熱溶融型熱転写記録用受容布に、少なくとも融点が１００℃以上の熱可塑性樹脂を含む表面層からなる溶融型熱転写記録媒体を用いて熱印字することを特徴とする記録方法。
【００１６】
【発明の実施の形態】
本発明の熱溶融型熱転写記録用受容布は、織物又は不織布からなる支持体の、一方の面（表面）に熱により溶融又は軟化したインクを受容するインク受容層を設け、他方の面（裏面）に粘着付与層を設けた溶融型熱転写記録用受容布において、該インク受容層は、少なくも内部に気体を含む中空粒子と熱可塑性物質とからなり、且つ、該中空粒子を島、該熱可塑性物質を海とする海島状に形成されてなることを特徴とする。
【００１７】
本発明においては、インク受容層を、中空粒子を島、熱可塑性物質を海とする海島状に形成するため、特に熱記録時の転写性に優れ、記録画像の耐洗濯性、耐熱性にも優れた熱溶融型熱転写記録用受容布を得ることができる。
【００１８】
該インク受容層を形成するための支持体としては、特に制限は無く、従来公知のナイロン、アクリル、ポリエステル、レーヨン、アセテート、綿等の繊維を用いた織物又は不織布が使用できるが、加工性に優れ、塩素系漂白剤に対する耐性にも優れることから、３０〜１５０ｄのポリエステルタフタ繊維を用いることが好ましい。
【００１９】
また、該支持体の耐熱性を向上させ、アイロンがけ等による収縮、カール発生を防止するため、該支持体上にインク受容層を形成する前に、支持体となる織物又は不織布を１００℃以上の温度で熱処理することが好ましい。尚、この熱処理に用いる温度は、該支持体に求められる耐熱温度に基づいて適宜設定すればよく、また、織物又は不織布に用いる繊維を前もって熱処理してもよい。
【００２０】
本発明においては、上記のごとく、インク受容層を中空粒子を島、熱可塑性物質を海とする海島状に形成することが特徴である。
このインク受容層を海島状に形成する方法としては、中空粒子と熱可塑性物質を含有するインク受容層形成用の塗工液を塗布、乾燥して得られるが、このインク受容層形成用の塗工液を低粘度化することにより、織物または不織布からなる支持体上に塗工液を塗布すると熱可塑性物質の一部が織物または不織布の繊維中に選択的に浸透し、中空粒子は織物または不織布上に形成され、中空粒子を島、熱可塑性物質を海とする海島状に形成することができる。
このように形成されたインク受容層は支持体である織物または不織布との接着力が強く、耐洗濯性に優れた耐性を得ることができ、また熱記録時の転写性、耐熱性に優れる。
【００２１】
さらに、中空粒子と熱可塑性物質の比重差を利用すれば、インク受容層表面により中空粒子が集まり、織物または不織布の支持体側に熱可塑性物質が集まるため、より支持体に熱可塑性物質が浸透しやすくなって、織物または不織布とインク受容層との接着力がまし耐洗濯性、転写性、耐熱性に優れる。
インク受容層の塗工液を低粘度化するには、水に不溶または難溶な熱可塑性物質をエマルジョンとして用いることが好ましい。
【００２２】
該塗工液の塗布量は、１０〜１００ｇ／ｍ2の範囲とする。塗布量が上記範囲より少ないと、インク受容層の熱記録時の転写性が悪化し、一方、上記範囲より多いと、インク受容層の風合いが悪くなるので好ましくない。
【００２３】
上記の中空粒子としては、その材質は特に制限されないが、耐有機溶剤性を高めるため、アクリル系樹脂、スチレン系樹脂、アクリル−スチレン系樹脂、塩化ビニリデン系樹脂等から製造された中空粒子を使用することが好ましい。
【００２４】
該中空粒子の形状としては、特に制限されず、その内部に空気その他の気体を含有する従来公知の各種の中空粒子を使用することができるが、クッション性、断熱性と転写性とを良好なバランスに保つため、粒子直径（重量平均粒径）が０．１〜１０μｍ、中空率が７５％以上の中空粒子を使用することが好ましい。
【００２５】
粒子直径（重量平均粒径）が０．１μｍ未満であると、クッション性、断熱性が不十分となり、一方、１０μｍを超えると、表面平滑性が悪化してボイド等の転写不良が発生するので好ましくない。
中空率が７５％未満であると、クッション性、断熱性が不十分になると共に、粒子比重が大きくなって良好な海島状態を形成できなくなるので好ましくない。中空率は、８０％以上であることがより好ましい。
【００２６】
また、該中空粒子の隔壁の厚みは、粒子直径と中空率によりほぼ自動的に決定されることになるが、０．０５μｍより薄いと、インク受容層形成又は画像形成の際に破壊されやすく、５μｍより厚いとクッション性、断熱性が低下するため、０．０５μｍ〜５μｍの範囲にする。
なお、中空粒子の「中空率」とは、中空粒子中に占める気体の体積比率である。
【００２７】
インク受容層中における該中空粒子の含有量は、中空粒子と熱可塑性物質との重量比率が１：９〜４：６となるように調整する。両者の重量比率が上記範囲より低いと、インク受容層の熱記録時の転写性が悪化し、一方、上記範囲より高いと、インク受容層の強度が低下して耐洗濯性が低下するので好ましくない。
【００２８】
インク受容層用のバインダーとして用いる該熱可塑性物質としては、熱により溶融又は軟化したインクを受容して保持できるものであれば特に制限されず、例えば、ゴム等のエラストマー、ポリオレフィン樹脂、ポリエステル樹脂、ポリアミド樹脂、ポリウレタン系樹脂、塩化ビニル系樹脂、スチレン系樹脂、ブチラール系樹脂、フェノール系樹脂、アクリロニトリル系樹脂、エチレン−酢酸ビニル共重合体系樹脂、エチレン−アクリル共重合体系樹脂等を使用することができる。該インク受容層のインク受理性、画像定着性を高めるため、熱転写記録媒体の表面層のＳＰ値と近いＳＰ値を有する熱可塑性物質を選択すると共に、乳化、分散等を行って水系エマルジョンとして使用することが好ましい。アイオノマー型ポリエステル系ポリウレタン樹脂は耐洗濯性にも優れているので特に好ましい。
【００２９】
該インク受容層を構成する各成分の割合は、重量比で中空粒子１０〜５０％、熱可塑性物質５０〜９０％とする。中空粒子の割合が１０％より少ないと、熱感度が低下し、一方、５０％より多いと、インク受容層の強度が低下するので好ましくない。また、熱可塑性物質の割合が５０％より少ないと、熱溶融性インクの定着性が悪化し、一方、９０％より多いと、中空粒子の比率が下がって熱感度が低下するので好ましくない。
該インク受容層には、上記成分以外に、地肌の黄変を防止する等を目的として、顔料、蛍光増白剤、退色防止剤等の添加剤を添加してもよい。
【００３０】
上記支持体の裏面に設ける粘着付与層としては、特に制限されず、例えばポリオレフィン系、ポリエステル系、ポリアミド系、ポリウレタン系等の従来公知のホットメルト接着剤を使用できるが、耐洗濯性を向上させるために、ポリアミド系又はポリウレタン系の接着剤を使用することが好ましい。
該粘着付与層の厚みは、十分な接着強度、耐洗濯性を得るために、５０μｍ以上とする。
【００３１】
該粘着付与層の形成方法としては、特に制限されず、例えば、該ホットメルト接着剤を適当な溶媒に溶解して受容布の裏面に塗布する方法、或いは、該ホットメルト接着剤をフィルム状にしたものを受容布の裏面に貼付する方法等を使用することができるが、塩素系漂白剤に対する耐性が向上して洗濯による接着力低下が防止できるため、フィルム状ホットメルト接着剤を使用することが好ましい。
【００３２】
該フィルム状ホットメルト接着剤の支持体への貼付方法としては、特に制限されないが、例えば、シリコン離型剤を塗布したグラシン紙上にホットメルトコートされた接着剤と支持体とを合わせて熱ロール等で熱接着させる方法、或いは、支持体上に低Ｔｇのアクリル系又はＳＢＲ系樹脂粘着剤を微量塗布してフィルム状接着剤を貼り合わせる方法等が使用できる。
【００３３】
上記受容布には、熱可塑性物質の一部が織物または不織布の繊維中に選択的に浸透することを阻害しない程度に、支持体とインク受容層との間に中間層を設けても良い。受容布の種類によってその塗布量は異なるが８μｍ以下が好ましく、より好ましくは５μｍ以下である。
【００３４】
この様にごく薄く中間層を設けることにより、熱可塑性物質の一部が織物または不織布の繊維中に選択的に浸透することを阻害せずに、支持体とインク受容層の接着力をより向上することができる。この中間層には、弾力に富む樹脂、例えばブタジエン−スチレン共重合体、ブタジエン−アクリロニトリル共重合体、エチレン−酢酸ビニル共重合体、エチレン−エチレンアクリレート共重合体等で形成することが好ましい。
【００３５】
熱溶融型熱転写記録用受容布と組み合わせて使用される熱転写記録媒体は、支持体上に熱溶融性又は熱軟化性のインク層を有する熱溶融型熱転写記録媒体であって、該支持体としては、従来公知の各種のもの、例えば、ポリエチレンテレフタレート等のポリエステル、ポリカーボネート、トリアセチルセルロース、ナイロン、ポリイミド等の比較的耐熱性の高いプラスティックフィルム、セロハン、硫酸紙等が用いられる。
【００３６】
該インク層の着色剤としては、従来公知の各種のものが用いられ、また、結着樹脂としては、通常、ポリエステル樹脂、ポリアミド樹脂、ポリウレタン系樹脂、塩化ビニル系樹脂、スチレン系樹脂、ブチラール系樹脂、フェノール系樹脂、アクリロニトリル系樹脂等の耐熱性、機械的強度、及び耐溶剤性に優れた熱可塑性樹脂が用いられる。
【００３７】
該インク層を構成する各成分の重量比率としては、着色剤／結着樹脂／ワックス類の比で５〜３０／３０〜９５／０〜３０の範囲が使用される。
また、該インク層には、該着色剤、結着樹脂と共に、感度向上を目的として、ワックス類等の熱溶融性物質或いはフィラー等の助剤が添加される。
【００３８】
上記支持体とインク層との間には、必要に応じて、転写時にインク層の剥離を促進する目的、或いはインク層の脱落を防止する目的で中間層が設けられ、転写時にＴＰＨとプラテンロールとに挟持された際の地汚れを防止する目的で保護層が設けられる。また、ＴＰＨとの融着を防止する目的で、必要に応じて、インク層側と反対の面には耐熱層及び／又は滑性保護層が設けられる。
【００３９】
上記記録媒体の表面層は、良好な転写性を得るために、該インク受容層のＳＰ値と近いＳＰ値を有する樹脂、特に両者のＳＰ値の差が１以内の樹脂で形成されていることが好ましい。
本発明の熱溶融型熱転写記録用受容布と組み合わせて使用する熱転写記録媒体としては、融点が１００℃以上の熱可塑性樹脂、特に好ましくはニトロセルローズ樹脂、ポリエステル系樹脂、を主成分とする表面層を有する記録媒体を使用することが好ましく、これにより、熱記録時の転写性、印字画像の耐洗濯性、耐熱性に優れた熱溶融型熱転写記録が得られる。
【００４０】
なお、表面層とは、インク層上に保護層を設ける場合は保護層を指し、インク層上に保護層を設けない場合はインク層を指す。
【００４１】
【実施例】
以下に、実施例及び比較例を挙げて本発明をさらに詳細に説明するが、本発明はこれらの実施例により限定されるものではない。尚、以下に部又は％とあるのは特に断りの無い限り重量基準である。
【００４２】
（熱溶融型熱転写記録媒体の作製）
片面に耐熱滑性層を設けた厚さ４．５μｍのＰＥＴフィルムを支持体とし、この支持体の耐熱滑性層側とは反対側に、下記組成の剥離層形成液ａをワイヤーバーコーティングにより乾燥後の塗布量が０．５ｇ／ｍ2となるように塗布し、８０℃×１５秒間乾燥して剥離層を形成した。次いで、該剥離層上に下記組成のインク層形成液ａをワイヤーバーコーティングにより乾燥後の塗布量が１．２ｇ／ｍ2となるように塗布、乾燥して熱溶融型熱転写記録媒体ａを作製した。
また、下記組成のインク層形成液ｂを使用した以外は、上記記録媒体ａと同様にして、熱溶融型熱転写記録媒体ｂを作製した。
【００４３】
剥離層形成液ａ
ポリエチレンワックス                                  １０部
（ポリワックス８５０  東洋ペトロライト社製）
ブタジエンゴム                                        １０部
（トルエン５％溶液  ボンＲＩ−１  コニシ社製）
エチレン−酢酸ビニル樹脂                            ０．２部
（エバフレックスＥＶ２５０  三井デュポン社製）
トルエン                                          ７９．８部
【００４４】
インク層形成液ａ
カーボンブラック                                        ５部
ニトロセルローズ樹脂                                  １０部
カルナバワックス                                        ４部
メチルエチルケトン                                    ８１部
【００４５】
インク層形成液ｂ
カーボンブラック水分散液（固形分２０％）                ５部
カルナバワックスエマルジョン（（固形分３０％）        １０部
水                                                    ６０部
メタノール                                            ２５部
【００４６】
実施例１
（熱溶融型熱転写記録用受容布ラベル１の作製）
支持体として、ポリエステルタフタ（１９０本／ｉｎｃｈ2  ７５Ｄ）を用い、その表面に下記組成のインク受容層形成液ａをワイヤーバーコーティングにより乾燥後の塗布量が２７ｇ／ｍ2となるように塗布、乾燥した後、キャレンダー処理を行ってインク受容層を形成し、受容布を得た。次いで、表面にシリコン系離型剤が塗布された坪量６０ｇ／ｍ2のグラシン紙上に貼付されたポリウレタン系接着フィルム（サーモライトフィルム６５０１  ダイセル化学工業社製  厚み１００μｍ）と該受容布の裏面とを合わせ、熱ロール（１２０℃×０．５ｋｇ／ｃｍ×３秒）にて貼り合わせて粘着付与層を形成し、受容布ラベル１を作製した。
インク受容層形成液ａ
中空粒子（中空率９１％、粒径２μｍ）                  １２部
（固形分４０％、マツモトマイクロフェアーＲ２４、松本油脂製薬社製）
アイオノマー型ポリエステル系ポリウレタン
樹脂水系エマルジョン                                  ５０部
（固形分４５％、ハイドランＡＰＸ１０１−Ｈ、大日本インキ化学社製）
水                                                    ３８部
【００４７】
実施例２
（熱溶融型熱転写記録用受容布ラベル２の作製）
支持体としてポリエステルタフタ（１９０本／ｉｎｃｈ2  ７５Ｄ）を１５０℃×３０秒間熱処理をしたものを使用した以外は、実施例１と同様にして、受容布ラベル２を作製した。
【００４８】
実施例３
（熱溶融型熱転写記録用受容布ラベル３の作製）
インク受容層形成液ａのアイオノマー型ポリエステル系ポリウレタン樹脂水系エマルジョンに代えてポリエステル系ポリウレタン樹脂水系エマルジョン（４０％、ボンディック１８５０Ｎ、大日本インキ化学社製）を用いてインク受容層を形成した以外は、実施例２と同様にして、受容布ラベル３を作製した。
【００４９】
実施例４
（熱溶融型熱転写記録用受容布ラベル４の作製）
受容布の裏面にポリエステル系接着フィルム（サーモライトフィルム２８１０、ダイセル化学工業社製、厚み１００μｍ）を貼付した以外は、実施例２と同様にして、受容布ラベル４を作製した。
【００５０】
実施例５
（熱溶融型熱転写記録用受容布ラベル５の作製）
受容布の裏面に、下記組成のポリアミド系粘着付与層形成液を５０℃に加温溶解した後、５０℃の液を塗布、乾燥して厚みが１００μｍになるように設けた以外は、実施例２と同様にして、受容布ラベル５を作製した。
粘着付与層形成液ａ
共重合ナイロン樹脂                                    ２０部
（７５０、ダイセルヒュルツ社製）
トルエン                                              ４０部
メタノール                                            ４０部
【００５１】
実施例６
（熱溶融型熱転写記録用受容布ラベル６の作製）
インク受容層形成液ａに代えて下記組成のインク受容層形成液ｂを用いた以外は、実施例２と同様にして、受容布ラベル６を作製した。
インク受容層形成液ｂ
中空粒子（中空率５０％、粒径１μｍ）                  １７部
（固形分２８％、ローペイクＨＰ−９１、ロームアンドハース社製）
アイオノマー型ポリエステル系ポリウレタン
樹脂水系エマルジョン                                  ５０部
（固形分４５％、ハイドランＡＰＸ１０１−Ｈ、大日本インキ化学社製）
水                                                    ３３部
【００５２】
実施例７
（熱溶融型熱転写記録用受容布ラベル７の作製）
支持体としてナイロンタフタ（１９０本／ｉｎｃｈ2  ７０Ｄ）を使用した以外は、実施例１と同様にして、受容布ラベル７を得た。
【００５３】
比較例１
（熱溶融型熱転写記録用受容布ラベル８の作製）
インク受容層形成液ａを下記組成のインク受容層形成液ｃに代えた以外は、実施例１と同様にして、受容布ラベル８を作製した。
インク受容層形成液ｃ
スチレン−アクリル樹脂粒子
（中空率０％、粒径０．６μｍ）                        １０部
（固形分４７％、アルマテックスＳＰＭＭ−４７ＢＦ、三井化学社製）
アイオノマー型ポリエステル系ポリウレタン
樹脂水系エマルジョン                                  ５０部
（固形分４５％、ハイドランＡＰＸ１０１−Ｈ、大日本インキ化学社製）
水                                                    ４０部
【００５４】
比較例２
（熱溶融型熱転写記録用受容布ラベル９の作製）
インク受容層形成液ａを下記組成のインク受容層形成液ｄに代えた以外は、実施例１と同様にして、受容布ラベル９を作製した。
インク受容層形成液ｄ
二酸化ケイ素（中空率０％、粒径２μｍ）              ４．８部
（ミズカシルＰ６０３、水沢化学工業社製）
スチレン−アクリル樹脂水系エマルジョン                ４５部
（固形分５０％、ジョンクリル６０、ジョンソンポリマー社製）
水                                                ５０．２部
【００５５】
比較例３
（熱溶融型熱転写記録用受容布ラベル１０の作製）
粘着付与層をポリオレフィン系接着剤フィルム（サーモライト９１００、ダイセル化学工業社製、３０μｍ）に代えた以外は、比較例１と同様にして、受容布ラベル１０を作製した。
【００５６】
（熱溶融型熱転写記録用受容布ラベルの評価）
実施例１〜７及び比較例１〜３で得られた受容布ラベルについて、前記熱溶融型熱転写記録媒体ａを用いて以下の条件で印字し、評価を行なった。
また、比較例１で得られた受容布ラベルについて、前記熱溶融型熱転写記録媒体ｂを用いて以下の条件で印字し、評価を行なって、これを「比較例４」とした。
得られた結果を表１に示す。
【００５７】
印字条件
サーマルヘッド              部分グレーズ薄膜ヘッド（８ｄｏｔ／ｍｍ）
プラテン圧                  １５０ｇ／ｃｍ
記録媒体の引き剥がし角度    ３０°
引き剥がしトルク            ２００ｇ
印字速度                    １００ｍｍ／ｓ
【００５８】
評価項目
（１）転写性（印字性）
上記印字条件にて印字エネルギー１８、２０、２２ｍｊ／ｍｍ2で印字を行い、ベタ印字部の画像濃度をマクベスＲＤ９１４にて測定し、その転写濃度で転写性を評価した。
【００５９】
（２）印字画像及び接着付与層の耐洗濯性
上記印字条件（印字エネルギー２２ｍｊ／ｍｍ2）で印字して得られた受容布ラベルの粘着付与層と綿布とを重ね、１８０℃のアイロンにて貼り合わせて評価用サンプルとした。
【００６０】
耐洗濯性−１（耐洗剤洗濯性）
上記評価用サンプルを、ＪＩＳ  Ｌ０８４４のＡ−５号に準じ、繰り返し３回洗濯試験を実施し、試験後の残存画像濃度を測定して印字画像の耐洗濯性を評価した。また、貼り合わせ部の剥れの有無で接着付与層の耐洗濯性（接着性）を評価した。
接着性評価
×：接着面が全面剥れ落ちた
△：接着面が一部分剥れ落ちた
○：接着面が全く剥れていない
【００６１】
耐洗濯性−２（耐塩素系漂白剤洗濯性）
耐洗濯性−１評価に使用した洗剤液に漂白剤（キッチンハイター、花王社製）を３ｇ添加し、耐洗濯性−１評価と同条件で洗濯試験を実施し、試験後の残存画像濃度を測定して印字画像の耐洗濯性を評価した。また、貼り合わせ部の剥れの有無で接着付与層の耐洗濯性（接着性）を評価した。
【００６２】
（３）耐熱性
上記印字条件（印字エネルギー２２ｍｊ／ｍｍ2）で印字して得られた受容布ラベルの粘着付与層と綿布とを重ね、１８０℃のアイロンにて貼り合わせて評価用サンプルとし、アイロンがけ後のカール状態で受容布の耐熱性（熱収縮）を評価した。
耐熱性評価
×：カール大（熱収縮大きい）
△：ややカール（熱収縮中程度）
○：カールなし（熱収縮なし）
【００６３】
【表１】
0004043354.tif 000002
【００６４】
【発明の効果】
以上説明した通り、本発明においては、インク受容層を、内部に気体を含む中空粒子を島、熱可塑性物質を海とする海島状に形成するため、熱記録時の転写性、記録画像の耐洗濯性、耐熱性に優れた熱溶融型熱転写記録用受容布が得られる。